(57)【特許請求の範囲】
【請求項１】
板紙を基材層とし、熱融着性を有する表面層／基材層／ガスバリア性を有する中間層／シーラント層が順次積層されてなる積層体で、
前記シーラント層が、少なくとも、ポリエチレン樹脂、ポリプロピレン樹脂、熱可塑性エラストマーを配合されてなる樹脂組成物からなり、海島構造が形成されている層が設けられており、
前記熱可塑性エラストマーの配合比率が、前記樹脂組成物に対して１０〜５０重量％であり、前記熱可塑性エラストマーは、エチレン・プロピレン共重合体、エチレン・ブテン共重合体、ポリブテン１のいずれかひとつからなることを特徴とする液体用紙容器用積層体。
【請求項２】
前記シーラント層が、ポリエチレン樹脂からなる層とポリエチレン樹脂、ポリプロピレン樹脂、熱可塑性エラストマーを配合されてなる樹脂組成物からなる層の少なくとも二層からなる積層フィルムからなることを特徴とする請求項１記載の液体用紙容器用積層体。
【請求項３】
前記ポリプロピレン樹脂の配合比率が、前記樹脂組成物に対して１０重量％であることを特徴とする請求項１または２記載の液体用紙容器用積層体。
【請求項４】
板紙を基材層とし、熱融着性を有する表面層／基材層／ガスバリア性を有する中間層／シーラント層が順次積層されてなる積層体からなるとともに、前記シーラント層が内面であり、頂部が切妻屋根形の液体用紙容器において、前記シーラント層が、少なくとも、ポリエチレン樹脂、ポリプロピレン樹脂、熱可塑性エラストマーを配合されてなる樹脂組成物からなり、海島構造が形成されている層が設けられており、前記熱可塑性エラストマーの配合比率が、前記樹脂組成物に対して１０〜５０重量％であり、前記熱可塑性エラストマーは、エチレン・プロピレン共重合体、エチレン・ブテン共重合体、ポリブテン１のいずれかひとつからなることを特徴とする液体用紙容器。
【請求項５】
前記シーラント層が、ポリエチレン樹脂からなる層とポリエチレン樹脂、ポリプロピレン樹脂、熱可塑性エラストマーを配合されてなる樹脂組成物からなる層の少なくとも二層からなる積層フィルムからなることを特徴とする請求項４記載の液体用紙容器。
【発明の詳細な説明】
【技術分野】
【０００１】
本発明は、酒類、果汁飲料、調味料や台所洗剤などの液体内容物に用いる液体用紙容器に関するものであり、詳しくは、使用後の空容器を解体し易くした液体用紙容器に関するものである。
【背景技術】
【０００２】
従来、酒類、果汁飲料などの液体用紙容器は、頂部が切妻屋根形のゲーブルトップ型が多く採用されている。この液体用容器は、図２に示すように、トップシール部Ａ、頂部Ｂ、側壁部Ｃ、底部Ｄからなっている。頂部Ｂが切妻屋根形状で側壁部Ｃが四角柱状である。また必要に応じては、表パネルの頂部Ｂの傾斜板にプラスチック製の口栓４０を突設したものが使用されている。
【０００３】
最近、環境保全の問題から使用後の液体用紙容器の空容器の分別、リサイクルが促進されている。しかしながら、内容物の長期保存を考慮し、ガスバリア層を中間層に使用した液体用紙容器では、ガスバリア性の低い牛乳パックのようにトップシール部の開封を行うことが出来なかった。トップシール部のシールが強固であるため、手でトップシール部を開封して容器を解体するには、力を必要とし難しい面があった。またプラスチック製の口栓を液体用紙容器から取り外すのも、シールが強固のために、難しい面があった。
【０００４】
現状では、液体用紙容器の空容器をリサイクルするために、例えば、空容器の口栓４０から鋏みを入れ、折り曲げ線に沿って下部まで切込み、屋根部と下部が分離されないように一辺を切り、洗浄後、口栓部の周りを三角状に切り取り、屋根部を平らにし、その後乾かし、回収箱に入れる方法が一般的に行われている。
【０００５】
このような問題を改善するために、出来るだけ解体し易くした液体用紙容器の提案がなされている。
【０００６】
特許文献１によれば、矩形状トップ板の上部に連接されたトップシール板の内面の一部と、折り込み二等辺三角板の上部に連接された折り込みトップシール板の内外面のそれぞれ一部に、容器解体用の易剥離性二スが塗布され、トップシール板と折り込みトップシール板とによりヒートシールされたトップシール部を、剥離層を介して剥離しながら外側に引き出し、トップ部を開封して、更にボトム部の四角底板を切り開いて四角状に開封し、解体するものである。
【０００７】
しかし、シール部の一部に剥離剤を塗布して剥離し易くすることは、例えばお酒などのアルコール類の内容物には、容器の落下や輸送時での振動などで、剥離剤が塗布された部分が、剥離する問題があった。
【０００８】
特許文献２によれば、樹脂からなる最外層及び最内層を備えた包材を所定の形状に成形し、加熱部位によって、融着させシールするときに、融着力を小さくした融着力抑制部位を形成し、開封し易くする提案がある。
【０００９】
しかし加熱シールして密封容器にするときに、部分的にシール部の樹脂自体の融着力を小さくするため、融着力の管理に難しい面がある。シール強度を低下させ、剥離し易くすることは、輸送時での容器の落下や、振動などで、融着力抑制部位が剥離する問題があった。
【先行技術文献】
【特許文献】
【００１０】
【特許文献１】特開２００８−８７７７１号公報
【特許文献２】特開２００７−１６８８５１号公報
【発明の概要】
【発明が解決しようとする課題】
【００１１】
酒類など収納したゲーブルトップ型液体用紙容器において、使用済みの空容器の解体を容易にできるようにすることにある。特に液体用紙容器の強度や耐久性を維持し、使用済みの空容器の解体を容易にし、リサイクルし易くすることである。
【課題を解決するための手段】
【００１２】
本発明の請求項１に係る発明は、板紙を基材層とし、熱融着性を有する表面層／基材層／ガスバリア性を有する中間層／シーラント層が順次積層されてなる積層体で、
前記シーラント層が、少なくとも、ポリエチレン樹脂、ポリプロピレン樹脂、熱可塑性エラストマーを配合されてなる樹脂組成物からなり、海島構造が形成されている層が設けられており、
前記熱可塑性エラストマーの配合比率が、前記樹脂組成物に対して１０〜５０重量％であり、前記熱可塑性エラストマーは、エチレン・プロピレン共重合体、エチレン・ブテン共重合体、ポリブテン１のいずれかひとつからなることを特徴とする液体用紙容器用積層体である。
【００１３】
本発明の請求項２に係る発明は、前記シーラント層が、ポリエチレン樹脂からなる層とポリエチレン樹脂、ポリプロピレン樹脂、熱可塑性エラストマーを配合されてなる樹脂組成物からなる層の少なくとも二層からなる積層フィルムからなることを特徴とする請求項１記載の液体用紙容器用積層体である。
【００１４】
本発明の請求項３に係る発明は、前記ポリプロピレン樹脂の配合比率が、前記樹脂組成物に対して１０重量％であることを特徴とする請求項１または２記載の液体用紙容器用積層体である。
【００１５】
本発明の請求項４に係る発明は、板紙を基材層とし、熱融着性を有する表面層／基材層／ガスバリア性を有する中間層／シーラント層が順次積層されてなる積層体からなるとともに、前記シーラント層が内面であり、頂部が切妻屋根形の液体用紙容器において、前記シーラント層が、少なくとも、ポリエチレン樹脂、ポリプロピレン樹脂、熱可塑性エラストマーを配合されてなる樹脂組成物からなり、海島構造が形成されている層が設けられており、前記熱可塑性エラストマーの配合比率が、前記樹脂組成物に対して１０〜５０重量％であり、前記熱可塑性エラストマーは、エチレン・プロピレン共重合体、エチレン・ブテン共重合体、ポリブテン１のいずれかひとつからなることを特徴とする液体用紙容器である。
【００１６】
本発明の請求項５に係る発明は、前記シーラント層が、ポリエチレン樹脂からなる層とポリエチレン樹脂、ポリプロピレン樹脂、熱可塑性エラストマーを配合されてなる樹脂組成物からなる層の少なくとも二層からなる積層フィルムからなることを特徴とする請求項４記載の液体用紙容器である。
【発明の効果】
【００１７】
本発明の液体用紙容器は、板紙を基材層とし、熱融着性を有する表面層／基材層／バリア性を有する中間層／シーラント層からなる積層板を成形したゲーブルトップ型液体用紙容器である。特に紙容器の接液側にイージーピール性を有したシール層を形成することにより、使用済みの空容器の解体をし易くしたものである。特に挟みなどを使用せず、手で容易に解体できるものである。
【００１８】
本発明の請求項１および４によれば、板紙を基材層とし、熱融着性を有する表面層／基材層／ガスバリア性を有する中間層／シーラント層が順次積層されてなる積層体で、前記積層体のブランクを、前記シーラント層を内面とし、折り畳み成形した頂部が切妻屋根形の液体用紙容器において、前記シーラント層が、少なくとも、ポリエチレン樹脂、ポリプロピレン樹脂、熱可塑性エラストマーを配合されてなる樹脂組成物からなり、前記熱可塑性エラストマーの配合比率が、前記樹脂組成物に対して１０〜５０重量％であることを特徴とする。シーラント層に、少なくとも、ポリエチレン樹脂、ポリプロピレン樹脂、熱可塑性エラストマーを配合されてなる樹脂層組成物を形成することにより、イージーピール性を発現させ、使用済みの空容器を解体し易くしたものである。
【００１９】
特に、シーラント層にポリエチレン樹脂とポリプロピレン樹脂とを配合することにより、イージーピール性を発現させることができる。互いに相溶性を有さない樹脂を用いることにより、海島構造を作りイージーピール性を発現させる。また熱可塑性エラストマーを更に配合することにより、シーラント層の凝集力とイージーピール性、特に凝集破壊の安定性を向上させることができる。特に、熱可塑性樹脂エラストマーの配合比率が、樹脂組成物に対して１０〜５０重量％であることが好ましい。５０重量％を超えると、凝集力が弱くなり、シール強度が低下する傾向にあり好ましくない。また１０重量％未満であると、シール強度が高くなったり、剥離時に糸引き現象が生じたりして、安定したイージーピール性が得られない。熱可塑性エラストマーの配合比率により、凝集力が変化し、それに伴いイージーピール性の安定性も変化することから、配合比率が１０〜４０重量％であることが好ましい。この範囲であれば、シール強度と適度なイージーピール性を有し実用的に使用できる。
【００２０】
本発明の請求項２および５によれば、前記シーラント層が、ポリエチレン樹脂と前記樹脂組成物との二種二層の共押出し積層フィルムからなることを特徴とする。シーラント層を共押出しして形成することにより、シーラント層が安定したフィルムになる。特にポリエチレン樹脂、ポリプロピレン樹脂、熱可塑性エラストマーを配合されてなる樹脂層組成物を単層で製膜することもよいが、共押出しで作成することの方が安定して製膜ができる。
【００２１】
本発明の請求項３によれば、前記ポリプロピレン樹脂の配合比率が、前記樹脂組成物に対して１０重量％であることを特徴とする。シーラント層として製膜された状態では、ポリエチレン樹脂、ポリプロピレン樹脂は海島構造をとり、剥離時にイージーピール性を発現させる。特に混合比率が１０％であると安定してイージーピール性が得られる。
【００２２】
なお、前記熱可塑性エラストマーが、エチレン・α−オレフィン共重合体樹脂またはポリブテン−１樹脂であるのが好ましい。特に熱可塑性エラストマーが、エチレン・α−オレフィン共重合体樹脂またはポリブテン−１樹脂を使用することにより、安定したシール強度とイージーピール性を備えることができる。また安定した製膜性も得ることができる。
【００２３】
また、前記中間層が、酸化珪素または酸化マグネシウムを蒸着したポリエチレンテレフタレートフィルムであるのが好ましい。紙容器をリサイクルするために、酸化珪素または酸化マグネシウムを蒸着したポリエチレンテレフタレートフィルムを中間層に積層する。アルミニウム箔をポリエチレンテレフタレートフィルムに貼り合わせた中間層を積層した紙容器は、リサイクルには不向きである。また内容物、紙容器などに混入、付着した異物（金属）を金属探知機で感知できない問題がある。中間層に酸化珪素または酸化マグネシウムを蒸着したポリエチレンテレフタレートフィルムを使用すれば問題はない。
【００２４】
本発明の液体用紙容器は、板紙を基材層とし、熱融着性を有する表面層／基材層／バリア性を有する中間層／シーラント層からなる積層体のブランクを成型してゲーブルトップ型液体用紙容器にしたものである。シーラント層にイージーピール性を付加させることにより、使用後の空容器を解体し易くしたものである。特に紙容器の強度や耐久性を維持しながら、トップシール部の開封や口栓の取り外しを手で容易にできるようにしたものである。
【図面の簡単な説明】
【００２５】
【図１】液体用紙容器の表面の状態の一例を示すブランクの説明図である。
【図２】液体用紙容器（口栓付）の一例を示す説明図である。
【図３】液体用紙容器のトップシール部の開口前の一例を示す説明図である。
【図４】液体用紙容器のトップシール部の開口途中の一例を示す説明図である。
【図５】液体用紙容器のトップシール部の開口後の一例を示す説明図である。
【図６】積層体の一例を示す断面図である。
【図７】イージーピールした状態の一例を示す断面図である。
【発明を実施するための形態】
【００２６】
以下、本発明の一実施の形態について詳細に説明する。
【００２７】
図１は、液体用紙容器の表面の状態の一例を示すブランクの説明図である。ブランク２０は、背シールパネル１１０、左側パネル１２０、表パネル１３０、右側パネル１４０、裏パネル１５０が折り曲げ線１６０を介して連設されている。表パネル１３０、裏パネル１５０のそれぞれの上部にトップシール部Ａを形成するトップシール板Ｅが設けられ、左側パネル１２０、右側パネル１４０の上部にはそれぞれ折り込み板があり、その折り込み板の上部にそれぞれトップシール板Ｅが設けられている。また背シールパネル１１０、左側パネル１２０、表パネル１３０、右側パネル１４０、裏パネル１５０の下部には、それぞれ成形されて密封する底部Ｄが形成されている。また表パネルの頂部Ｂには、口栓を取り付けるための口栓開口部３０が形成されている。
【００２８】
図２は、液体用紙容器（口栓付）の一例を示す説明図である。図１のブランクを成形し、ゲーブルトップ型の液体用紙容器にしたものである。ブランク２０の背シールパネル１１０の外面と裏パネル１５０の内面とを熱融着してスリーブ（図に示していない。）を作成し、このスリーブを液体用充填機に装着し、底部Ｄを成形して熱融着して封止し、液体内容物を充填して頂部Ｂを折り曲げ、トップシール部Ａを熱融着して液体用紙容器５０を作成する。この液体用容器５０は、トップシール部Ａ、頂部Ｂ、側壁部Ｃ、底部Ｄからなっている。頂部Ｂが切妻屋根形状で側壁部Ｃが四角柱状である。また頂部Ｂの傾斜板には、プラスチック製の口栓４０を突設し、キャップ４１が装着されている。この液体用紙容器には、内容物の漏れ、破袋が起きないよう強固にシールされている。
【００２９】
図３は、液体用紙容器のトップシール部の開口前の一例を示す説明図である。使用済みの空容器を解体するための作業を説明する説明図である。液体用紙容器の平面図である。左側パネル１２０、表パネル１３０、右側パネル１４０、裏パネル１５０のそれぞれのトップシール板Ｅがシールされている。この平面図では、表パネル１３０、裏パネル１５０のトップシール部Ａが形成されている。表パネル１３０の矩形状の板部には、口栓４０を設け、キャップ４１が装着されている。
【００３０】
図４は、液体用紙容器のトップシール部の開口途中の一例を示す説明図である。本発明の液体用紙容器のトップシール部Ａの開封途中の一例を示す説明図である。まず折り込まれて熱融着されている左側のトップシール部１２０Ａと右側パネルのトップシール部１４０Ａをａ、ｂに示す開封方向に剥離する。
【００３１】
図５は、液体用紙容器のトップシール部の開口後の一例を示す説明図である。例えば、図４に示すように、内面同士が熱融着されている表パネル１３０のトップシール部１３０Ａの左半分と、左側パネル１２０のトップシール部１２０Ａの右半分と、また内面同士が熱融着されている右側パネル１４０のトップシール部１４０Ａの右半分と、裏パネル１５０のトップシール部１５０Ａの左半分とを、それぞれ両手で掴み、外側に引っ張ることでｃ、ｄに示す開封方向に開封する。また同じようにしてｅ，ｆに示す開封方向に開封する。シーラント層にイージーピール性が付加されているために、シール部が手で容易に開封できる。
【００３２】
図６は、積層体の一例を示す断面図である。液体用紙容器の積層体１は、一例を示すと、表面から順にポリエチレン層２／基材層３／ポリエチレン層４／ガスバリア層５／接着層６／シーラント層７である。シーラント層がイージーピール性を有することで、容器を解体し易くしたものである。シーラント層７には、ポリエチレン樹脂８、ポリプロピレン樹脂９、熱可塑性エラストマー１０を配合した樹脂組成物から形成されている。
【００３３】
図７は、イージーピールした状態の一例を示す断面図である。シーラント層７が凝集破壊している状態を示している。シーラント層７はポリエチレン樹脂８、プロピレン樹脂９、熱可塑性エラストマー１０が配合された樹脂組成物から形成されている。ポリエチレン樹脂８は、強固なシール強度を、プロピレン樹脂９は、イージーピール性を、また熱可塑性エラストマー１０は、剥離時の糸引きなど起こさず安定したイージーピール性を、それぞれ発現させる働きをする。
【００３４】
本発明の液体用紙容器は、使用済みの空容器を解体するのに鋏みなどを使用せず、手で容易にトップシール部から剥離し解体することができる。また口栓もシール部から取り外すことができる。解体した紙容器を平面にしてリサイクル用廃棄物として使用される。
【００３５】
本発明を更に詳しく説明する。
【００３６】
積層体は、板紙を基材層としている。基材層には、坪量が２００〜５００ｇ／ｍ２、密度０．６〜１．１ｇ／ｃｍ３が使用される。基材層の表面にはポリエチレン樹脂を押出し機により押出し積層することができる。この熱溶融性樹脂の表面には、適宜なる印刷層（絵柄インキ層）が形成してもよい。
【００３７】
ガスバリア性を有する中間層としては、アルミニウム蒸着層、酸化珪素蒸着層、酸化マグネシウム蒸着層を有したポリエチレンテレフタレートフィルムが使用できる。中間層は、紙容器の剛性も同時に向上させることができる。蒸着層の厚みは５〜１００ｎｍ、ポリエチレンレフタレートフィルムの厚みは６〜２５μｍが使用できる。
【００３８】
基材層と中間層との貼り合わせは、熱融着性樹脂を介して、サンドポリ加工にて貼り合わせることができる。熱融着性樹脂としては、低密度ポリポリエチレン、中密度ポリエチレン、高密度ポリエチレン、直鎖状ポリエチレン、エチレンーメタアクリル酸共重合体、エチレンーアクリル酸共重合体、アイオノマー、ポリプロピレンなどを使用できる。厚みとしては１０〜６０μｍが好ましい。また接着強度を向上させるために、基材層の面にコロナ処理、オゾン処理、アンカーコート塗布などを行ってもよい。また中間層の貼合わせ面は、どちらでも構わない。
【００３９】
シーラント層としては、ポリエチレン樹脂、プロピレン樹脂、熱可塑性エラストマーが配合された樹脂組成物を押出し機により製膜することにより形成される。ポリエチレン樹脂は、低密度ポリエチレン樹脂の他、直鎖状ポリエチレン樹脂でもよい。直鎖状ポリエチレン樹脂では、密度０．９２５ｇ／ｃｍ３以下、メルトインデックス（ＪＩＳ  Ｋ  ７２１０）が、４以上であることが好ましい。
【００４０】
また熱可塑性エラストマーとしては、例えば、変性エチレン・α−オレフィン共重合体、ポリブテン−１、ポリメチル−１ペンテン、ポリへキセン１、ポリオクテン１などのポリオレフィン系熱可塑性エラストマー、スチレン・イソブレン共重合体、スチレン・イソブレン共重合体とその水素添加物などのポリスチレン系熱可塑性エラストマー、ポリエステル系熱可塑性エラストマー、ポリウレタン系熱可塑性エラストマー、ポリアミド系熱可塑性エラストマー、塩素化ポリマー系熱可塑性エラストマー、フッ素系熱可塑性エラストマーなどが使用できる。シーラント層としての樹脂組成物から、製膜性、シール強度、イージーピール性から変性エチレン・α−オレフィン共重合体、ポリブテン−１が好ましい。
【００４１】
シーラント層の厚みは、３０〜１００μｍが好ましい。シーラント層を形成するには、押出し機（Ｔダイ法）による押出し法、インフレーション法でも可能である。またシーラント層を単層、または二種二層共押出しにて作成することもできる。
【００４２】
中間層とシーラント層の貼り合わせは、例えば、ウレタン系二液反応型接着剤を用いてドライラミネート法により貼り合わせることができる。接着剤は、塗布量０．５〜５．０ｇ／ｃｍ２が好ましい。適宜接着強度を確認し決めればよい。またポリエチレン樹脂を介して、サンドポリ加工にて貼り合わせることができる。ポリエチレン樹脂の厚みは、１５μｍ以上が好ましい。
【００４３】
以下、本発明の具体的実施例について説明する。
【実施例１】
【００４４】
坪量３５０ｇ／ｍ２の板紙の表面に、ポリエチレンを３０μｍ押出し貼り合わせ、試作１を形成した。次にガスバリア性を有する中間層として、酸化アルミニウムを蒸着したポリエチレンテレフタレートフィルムを用いた。酸化アルミニウムの蒸着層の厚みは３０ｎｍとした。ポリエチレンテレフタレートフィルムは１２μを用いた。次にシーラント層を形成するためにポリエチレン樹脂とポリプロピレン樹脂とエチレン・プロピレン共重合体樹脂を配合して、配合比率、ポリエチレン樹脂６０重量％、ポリプロピレン樹脂１０重量％、エチレン・プロピレン共重合体樹脂３０重量％なる樹脂組成物を作成し、ポリエチレン樹脂と該樹脂組成物とを使用し共押出し機により二種二層の積層フィルムを形成した。ポリエチレン樹脂層を４２μｍ、樹脂組成物層を１８μｍの総厚６０μｍの積層フィルムを形成した。次に上記酸化アルミニウム蒸着ポリエチレンテレフタレートフィルムのフィルム面と、上記積層フィルムのポリエチレンフィルム面を、ウレタン系二液反応型接着剤を介してドライラミネート法にて貼り合わせ、試作２を形成した。次に試作１の板紙の裏面と、試作２の酸化アルミニウム蒸着面とを、ポリエチレン樹脂を介してサンドポリ加工にて貼り合わせた。内面側（接液側）にシーラント層を有した積層体を作成した。
【００４５】
次に該積層体を用いて、９００ｍｌ用液体用紙容器を形成するために、図１に示すようなブランクを作成し、次に背シールパネルの外側と裏パネルの内側を熱シールしてスリーブを組み立て、その後、底部の成形、口栓装着、トップシール板のシールを行い、キャップを取り付け液体用紙容器を得た。
【実施例２】
【００４６】
次にシーラント層を形成するためにポリエチレン樹脂とポリプロピレン樹脂とエチレン・プロピレン共重合体樹脂の配合比率を、ポリエチレン樹脂４０重量％、ポリプロピレン樹脂１０重量％、エチレン・プロピレン共重合体樹脂５０重量％なる樹脂組成物を作成し、ポリエチレン樹脂と該樹脂組成物とを使用し二種二層共押出し積層フィルムを形成した。それ以外は実施例１と同様に行った。
【実施例３】
【００４７】
次にシーラント層を形成するためにポリエチレン樹脂とポリプロピレン樹脂とエチレン・プロピレン共重合体樹脂の配合比率を、ポリエチレン樹脂８０重量％、ポリプロピレン樹脂１０重量％、エチレン・プロピレン共重合体樹脂１０重量％なる樹脂組成物を作成し、ポリエチレン樹脂と該樹脂組成物とを使用し二種二層共押出し積層フィルムを形成した。それ以外は実施例１と同様に行った。
【実施例４】
【００４８】
次にシーラント層を形成するためにポリエチレン樹脂とポリプロピレン樹脂とエチレン・ブテン共重合体樹脂を配合して、配合比率、ポリエチレン樹脂６０重量％、ポリプロピレン樹脂１０重量％、エチレン・ブテン共重合体樹脂３０重量％なる樹脂組成物を作成し、シーラント層のポリエチレン樹脂層の厚みを４２μｍ、樹脂組成物層の厚みを１８μｍの総厚６０μｍの積層フィルムを形成した以外は、実施例１と同様に行った。
【実施例５】
【００４９】
次にシーラント層を形成するためにポリエチレン樹脂とポリプロピレン樹脂とブテン１樹脂を配合比率、ポリエチレン樹脂６０重量％、ポリプロピレン樹脂１０重量％、ブテン１樹脂３０重量％なる樹脂組成物を作成し、シーラント層のポリエチレン樹脂層の厚みを４２μｍ、樹脂組成物層の厚みを１８μｍの総厚６０μｍの積層フィルムを形成した以外は、実施例１と同様に行った。
【実施例６】
【００５０】
次にシーラント層のポリエチレン樹脂層の厚みを１５μｍ、樹脂組成物層の厚みを１５μｍの総厚３０μｍの積層フィルムを形成した。次に上記酸化アルミニウム蒸着ポリエチレンテレフタレートフィルムのフィルム面と、上記積層フィルムのポリエチレンフィルム面を、ポリエチレン樹脂３０μｍを介してサンドポリ加工にて貼り合わせた以外は、実施例１と同様に行った。
【００５１】
＜比較例１＞
次にシーラント層を形成するためにポリエチレン樹脂とポリプロピレン樹脂とエチレン・プロピレン共重合体樹脂の配合比率を、ポリエチレン樹脂３０重量％、ポリプロピレン樹脂１０重量％、エチレン・プロピレン共重合体樹脂６０重量％なる樹脂組成物を作成し、ポリエチレン樹脂と該樹脂組成物とを使用し二種二層共押出し積層フィルムを形成した。それ以外は実施例１と同様に行った。
【００５２】
＜比較例２＞
次にシーラント層を形成するためにポリエチレン樹脂とポリプロピレン樹脂とエチレン・プロピレン共重合体樹脂の配合比率を、ポリエチレン樹脂８５重量％、ポリプロピレン樹脂１０重量％、エチレン・プロピレン共重合体樹脂５重量％なる樹脂組成物を作成し、ポリエチレン樹脂と該樹脂組成物とを使用し二種二層共押出し積層フィルムを形成した。それ以外は実施例１と同様に行った。
【００５３】
＜比較例３＞
シーラント層をポリエチレン樹脂層６０μｍを形成した以外は、実施例１と同様に行った。
【００５４】
作成した液体用紙容器を以下の方法で評価した。
【００５５】
＜開封強度＞
紙容器のトップシール部を図４に示すように左右に開き、その対向したトップシール部を引っ張り試験機の上下の固定部に差し込み固定して、引っ張り速度３００ｍｍ／ｍｉｎ、試験レンジ・単位０〜１００｛Ｎ｝で開封強度を測定した。開封強度が３０Ｎあれば、手で開封可能とした。
【００５６】
＜剥離面の確認＞
開封強度評価後の剥離面を確認し、シーラント層の凝集剥離で○、紙ムケは×とした。
【００５７】
＜官能評価＞
紙容器のトップシール部を図４に示すように左右に開き、その対向したトップシール片を手で掴み、外側に引っ張り、開封を行い、開封し易いか否かを官能にて評価した。成人男性２０人が容易に開封できることを○とした。
【００５８】
＜落下試験＞
実施例１〜６、比較例１〜３で作成した液体用紙容器に冷水を９００ｍｌ充填し、正立で８０ｃｍの高さより、コンクリート面に向かって５回落下させて、破袋の有無を確認した。破袋しないを○とした。
【００５９】
表１に実施例、比較例の評価結果を示す。
【００６０】
【表１】
0006040525.tif 000002
評価結果から、シーラント層を形成する樹脂組成物に対して、熱可塑性エラストマーの配合比率が１０〜５０重量％であれば、実用的なシール強度が確保でき、また安定したイージーピール性が発現できる。使用済み空容器を、鋏みを使用せずに手で容易に解体できる。イージーピールが可能である。また紙容器の強度や耐久性にも十分実用性があることが判った。
【産業上の利用可能性】
【００６１】
本発明の液体用紙容器は、使用済み空容器を容易に解体することができる。鋏みを使用せず、手で容易に解体できる。解体した紙容器は平面状になり、リサイクル用に分別して、再資源化の促進に寄与することができる。日本酒、ワイン、焼酎、梅酒などのお酒類、果汁飲料、タレなどの調味料や台所洗剤などの液体内容物を収納する液体用紙容器に利用できる。
【符号の説明】
【００６２】
１  ：積層体
２  ：表面層（ポリエチレン層）
３  ：基材層（板紙）
４  ：ポリエチレン層
５  ：中間層（ガスバリア層）
６  ：接着層
７  ：シーラント層
８  ：ポリエチレン層
９  ：ポリプロピレン層
１０：熱可塑性エラストマー
２０：液体用紙容器のブランク（表面）
３０：口栓開口部
４０：口栓
４１：キャップ
５０：液体用紙容器（口栓付き）
１１０：背シールパネル
１２０：左側パネル
１３０：表パネル
１４０：右側パネル
１５０：裏パネル
１６０：折り曲げ線
Ａ  ：トップシール部
Ｂ  ：頂部
Ｃ  ：側壁部
Ｄ  ：底部
Ｅ  ：トップシール板
ａ  ：開封方向
ｂ  ：開封方向
ｃ  ：開封方向
ｄ  ：開封方向
【図１】
0006040525.tif 000003
【図２】
0006040525.tif 000004
【図３】
0006040525.tif 000005
【図４】
0006040525.tif 000006
【図５】
0006040525.tif 000007
【図６】
0006040525.tif 000008
【図７】
0006040525.tif 000009